(57)【要約】【課題】自動車用羊毛製品及びその製造方法において、羊毛を主体（６０重量％〜８０重量％）として、羊毛の大きな空隙率による断熱性・防音性と、不燃性・吸湿性・ＶＯＣ吸着性とを十分に生かすこと。【解決手段】原料となる羊毛２とバインダー繊維３としてのポリ乳酸繊維とを計量・混合し（Ｓ１０）、混合物を開繊機内で開繊して（Ｓ１１）、開繊された繊維がカード機へ供給されてカードウェブに形成され（Ｓ１２）、成形機において積層されてフリースとして連続的に成形され（Ｓ１３）、更に加熱機に供給されてポリ乳酸繊維の融点以上に加熱され、ポリ乳酸繊維は溶融して羊毛繊維同士を接着するバインダーとして機能し（Ｓ１４）、カレンダーロールによって更に高温での加熱及び加圧が行われ（Ｓ１５）、一旦冷却された後（Ｓ１６）、再び加熱され（Ｓ１７）、プレス成形されて（Ｓ１８）、所定形状の自動車用羊毛製品１が得られる。【選択図】図１
2010037704.tif 000002
【特許請求の範囲】
【請求項１】
羊から刈り取った原毛を洗浄・乾燥してなる羊毛及び／またはリサイクルウール（再生羊毛）を洗浄・乾燥してなる羊毛をバインダーで接合して成形してなる自動車用羊毛製品であって、
前記羊毛は、ＮＺＳ８７１６法で測定した前記羊毛のかさ高性を示すバルク（Ｂｕｌｋ）値が１５ｃｍ3 ／ｇを超えて４０ｃｍ3 ／ｇ以下の範囲内で、かつ、平均繊維長が１０ｍｍ〜３００ｍｍの範囲内であり、
前記バインダーとして機能するバインダー繊維の割合は、前記羊毛と前記バインダー繊維の合計量を１００重量％として２０重量％〜４０重量％の範囲内であり、
前記羊毛を前記バインダー繊維と混合して一旦成形して羊毛マットとした後に、該羊毛マットを前記バインダー繊維の軟化温度以上に加熱し、その後プレスして所定の形状に成形してなることを特徴とする自動車用羊毛製品。
【請求項２】
前記羊毛を前記バインダー繊維と混合して一旦成形して羊毛マットとした後に、前記羊毛マットの製品の表面となる側に、第２のバインダー繊維を付着させて、前記バインダー繊維の軟化温度及び前記第２のバインダー繊維の軟化温度以上に加熱し、その後プレスして所定の形状に成形してなることを特徴とする請求項１に記載の自動車用羊毛製品。
【請求項３】
前記バインダー繊維及び／または前記第２のバインダー繊維は、ポリ乳酸繊維であることを特徴とする請求項１または請求項２に記載の自動車用羊毛製品。
【請求項４】
前記バインダー繊維及び／または前記第２のバインダー繊維は、ポリエステル繊維であることを特徴とする請求項１または請求項２に記載の自動車用羊毛製品。
【請求項５】
前記自動車用羊毛製品の密度は、１０ｋｇ／ｍ3 〜１００ｋｇ／ｍ3 の範囲内であることを特徴とする請求項１乃至請求項４のいずれか１つに記載の自動車用羊毛製品。
【請求項６】
前記バインダー繊維は、融点の異なる二種類の繊維からなることを特徴とする請求項１乃至請求項５のいずれか１つに記載の自動車用羊毛製品。
【請求項７】
前記バインダー繊維は、前記融点の異なる二種類の繊維のうち融点の高いものが芯部を構成し融点の低いものが鞘部を構成する芯鞘構造を有することを特徴とする請求項６に記載の自動車用羊毛製品。
【請求項８】
羊から刈り取った原毛を洗浄・乾燥してなる羊毛及び／またはリサイクルウール（再生羊毛）を洗浄・乾燥してなる羊毛をバインダーで接合して成形してなる自動車用羊毛製品の製造方法であって、
前記羊毛は、ＮＺＳ８７１６法で測定した前記羊毛のかさ高性を示すバルク（Ｂｕｌｋ）値が１５ｃｍ3 ／ｇを超えて５０ｃｍ3 ／ｇ以下の範囲内で、かつ、平均繊維長が１０ｍｍ〜３００ｍｍの範囲内であり、
前記羊毛を前記バインダーとして機能するバインダー繊維と混合して混合繊維とする混合工程と、
前記混合繊維をほぐして開繊繊維とする開繊工程と、
前記開繊繊維をカーディングしてカードウェブとするカーディング工程と、
前記カードウェブを積層してフリースとする積層工程と、
前記フリースを前記バインダー繊維の融点以上に加熱しながら圧縮して前記バインダー繊維を溶融させて前記羊毛を接合するバインダーとし、前記フリースをマットとする加熱成形工程と、
前記マットを加圧して所定厚さ及び／または密度の羊毛マットとする加圧工程と、
前記羊毛マットを前記バインダー繊維の軟化点以上に加熱する加熱工程と、
前記加熱された羊毛マットをプレス成形して所定形状の羊毛製品とするプレス成形工程とを具備し、
前記バインダー繊維の割合は、前記羊毛と前記バインダー繊維の合計量を１００重量％として２０重量％〜４０重量％の範囲内であることを特徴とする自動車用羊毛製品の製造方法。
【請求項９】
前記加熱工程と前記プレス成形工程の代わりに、前記羊毛マットの製品の表面となる側に第２のバインダー繊維を付着させて、前記バインダー繊維の軟化温度及び前記第２のバインダー繊維の軟化温度以上に加熱する工程と、前記加熱された羊毛マット及び前記第２のバインダー繊維をプレス成形して所定形状の羊毛製品とする工程とを具備することを特徴とする請求項８に記載の自動車用羊毛製品の製造方法。
【請求項１０】
前記バインダー繊維及び／または前記第２のバインダー繊維は、ポリ乳酸繊維であることを特徴とする請求項８または請求項９に記載の自動車用羊毛製品の製造方法。
【請求項１１】
前記バインダー繊維及び／または前記第２のバインダー繊維は、ポリエステル繊維であることを特徴とする請求項８または請求項９に記載の自動車用羊毛製品の製造方法。
【請求項１２】
前記自動車用羊毛製品の密度は、１０ｋｇ／ｍ3 〜１００ｋｇ／ｍ3 の範囲内であることを特徴とする請求項８乃至請求項１１のいずれか１つに記載の自動車用羊毛製品の製造方法。
【請求項１３】
前記バインダー繊維は、融点の異なる二種類の繊維からなることを特徴とする請求項８乃至請求項１２のいずれか１つに記載の自動車用羊毛製品の製造方法。
【請求項１４】
前記バインダー繊維は、前記融点の異なる二種類の繊維のうち融点の高いものが芯部を構成し融点の低いものが鞘部を構成する芯鞘構造を有することを特徴とする請求項１３に記載の自動車用羊毛製品の製造方法。
【発明の詳細な説明】
【技術分野】
【０００１】
本発明は、断熱性及び防音性に優れていて長期間の使用に耐える強度を有し、自動車用断熱材及び自動車用防音材として応用することができる自動車用羊毛製品及びその製造方法に関するものである。なお、本明細書・特許請求の範囲・図面及び要約書において、「自動車用羊毛製品」とは、羊毛を主体としてなる内張り部品（ドアトリム等のトリム・ピラーガーニッシュ等のガーニッシュ）・インナーパネル・リアパッケージ・天井基材・座席シート材・チャイルドシートその他の自動車内装材・衝撃吸収材・吸音材等をいうものとする。
【背景技術】
【０００２】
従来、自動車用断熱材、住宅用断熱材等の断熱材としては、グラスウールやロックウール、アルミナ質繊維、ジルコニア質繊維、シリカ・アルミナ質繊維等の工業無機繊維を主成分とした断熱材が多く用いられてきたが、これらの工業無機繊維を内蔵した断熱材は切断や切欠き作業の際に粉塵が発生し、取扱いを誤ると作業者の皮膚に針状の無機繊維が刺さって皮膚炎を起こしたり、呼吸によって気管や肺に取り込まれて呼吸器系に障害を与えたりする恐れがあるため、作業時には防塵マスク・防塵服の着用が必須であり、細心の注意を払う必要があった。
【０００３】
そこで、近年、これらの工業無機繊維を内蔵した断熱材に代わる断熱材として、天然物である羊毛を主体とした断熱材が開発されつつある。羊毛は天然材料であり、タンパク質からなるため、廃棄する際にも腐食して生分解することから環境負荷物質とならず、ＶＯＣ（揮発性有機化合物）等の有害物質を発生する恐れもない。それどころか、逆に羊毛の表面を覆っているキューティクル（スケール）の中にＶＯＣを吸着して無毒化する性質を持っているため、住宅用断熱材や自動車用断熱材の素材として極めて好ましい。
【０００４】
更に、自重の約３０％の水分を取り込んだり発散したりする特性を有しており、吸湿性・調湿性に優れている。そして、羊毛自体は難燃性であり、直火を当てると燃えるものの直火を当てるのを止めると直ちに消火し、基本的に不燃性であることからも、住宅建材や自動車部材の用途に極めて適していると言える。
【０００５】
そこで、羊毛を主体とした断熱材として、特許文献１に、羊毛を主材としてこれにポリエステル繊維を混合してマット状に形成した羊毛層と、合成樹脂発泡体からなる樹脂層とを、一体に積層して形成した断熱材の発明が開示されている。これによって、羊毛層は天然物である羊毛を主材としているため、無臭で刺激性がなく粉塵やアレルギーの発生、ＶＯＣの発生を防止でき、非常に扱い易い断熱材となるとともに、廃材は有機系の肥料として使うことができリサイクルが容易で、しかも、これにポリエステル繊維を混合することによって、保形性・弾力性・平面性・強度を向上させることができるとしている。
【特許文献１】特開平１１−１５２８０８号公報
【発明の開示】
【発明が解決しようとする課題】
【０００６】
しかしながら、上記特許文献１に記載の断熱材は、羊毛層が羊毛を主材としてこれにポリエステル繊維を混合してマット状に形成したものであることから、ポリエステル繊維を少なからず含有しており、更にこれに合成樹脂発泡体からなる樹脂層を一体に積層して形成した断熱材であるため、不燃性に劣る。また、ポリエステル繊維及び合成樹脂発泡体は、吸湿性・ＶＯＣ吸着性及び生分解性を有しないため、これらの点においても羊毛を主体とした断熱材に比較して劣るという問題点があった。
【０００７】
そこで、本発明は、かかる問題点を解決すべくなされたものであって、羊毛を主体（６０重量％〜８０重量％）とした自動車用羊毛製品とすることによって、羊毛の大きな空隙率による断熱性・防音性と、羊毛の不燃性・吸湿性・ＶＯＣ吸着性とを十分に生かすことができ、生分解性及びリサイクル性にも優れた自動車用羊毛製品及びその製造方法の提供を課題とするものである。
【課題を解決するための手段】
【０００８】
請求項１の発明に係る自動車用羊毛製品は、羊から刈り取った原毛を洗浄・乾燥してなる羊毛及び／またはリサイクルウール（再生羊毛）を洗浄・乾燥してなる羊毛をバインダーで接合して成形してなる自動車用羊毛製品であって、前記羊毛は、ＮＺＳ８７１６法で測定した前記羊毛のかさ高性を示すバルク（Ｂｕｌｋ）値が１５ｃｍ3 ／ｇを超えて４０ｃｍ3 ／ｇ以下の範囲内、好ましくは２５ｃｍ3 ／ｇ〜４０ｃｍ3 ／ｇの範囲内、より好ましくは３０ｃｍ3 ／ｇ〜３５ｃｍ3 ／ｇの範囲内で、かつ、平均繊維長が１０ｍｍ〜３００ｍｍの範囲内、好ましくは２０ｍｍ〜１００ｍｍの範囲内であり、前記バインダーとして機能するバインダー繊維の割合は、前記羊毛と前記バインダー繊維の合計量を１００重量％として２０重量％〜４０重量％の範囲内であり、前記羊毛を前記バインダー繊維と混合して一旦成形して羊毛マットとした後に、該羊毛マットを前記バインダー繊維の軟化温度以上に加熱し、その後プレスして所定の形状に成形してなるものである。
【０００９】
ここで、バインダー繊維としては、ポリ乳酸繊維、ポリエステル繊維、アクリル繊維、等を主成分とした公知の熱溶融性繊維を用いることができる。また、「羊から刈り取った原毛を洗浄・乾燥してなる羊毛」は、一般に「バージン・ウール（新毛）」と呼ばれるものであり、リサイクルウール（再生羊毛）のように織成されたり染色されたりして損傷を受けてはいないため、羊毛を構成するキューティクル（スケール）も損傷せず残っており、キューティクルによる調湿効果及び空気中のＶＯＣ（揮発性有機化合物）の吸収・無毒化効果にも優れているため、羊から刈り取った原毛を洗浄・乾燥してなる羊毛（バージン・ウール）のみをバインダー繊維で成形してなる自動車用羊毛製品であることが、より好ましい。
【００１０】
更に、「ＮＺＳ８７１６法で測定した羊毛のかさ高性を示すバルク（Ｂｕｌｋ）値」とは、ウール・リサーチ・オーガナイゼーション・オブ・ニュージーランド（ＷＲＯＮＺ）のＮＺＳ８７１６法に基づいて、試料として羊毛１０ｇを採取してカーディングを施し、測定機器としてＷＲＯＮＺのAuto-Bulkometerを使用して、１０ｇｆ／ｃｍ2 の圧力を３０秒間かけた後に回復させ、この圧縮・回復を５回繰り返した後、最後に３０ｇｆ／ｃｍ2 の圧力をかけて回復させた羊毛の体積を測定して、羊毛のかさ高性をｃｍ3 ／ｇの単位で表した値である。また、「平均繊維長」は、ＩＷＴＯ（国際羊毛繊維機構）のＩＷＴＯ５−６０に基づいて測定した値である。
【００１１】
請求項２の発明に係る自動車用羊毛製品は、請求項１の構成において、前記羊毛を前記バインダー繊維と混合して一旦成形して羊毛マットとした後に、前記羊毛マットの製品の表面となる側に第２のバインダー繊維を付着させて、前記バインダー繊維の軟化温度及び前記第２のバインダー繊維の軟化温度以上に加熱し、その後プレスして所定の形状に成形してなるものである。
【００１２】
ここで、「第２のバインダー繊維」としては、ポリ乳酸繊維、ポリエステル繊維、アクリル繊維、等を主成分とした公知の熱溶融性繊維を用いることができる。なお、第２のバインダー繊維の太さは、羊毛の太さよりも細いことが好ましい。ここで、「羊毛の太さ」は、ＪＩＳ−Ｌ−１０８１に基づいて、自動繊度測定機によって測定した平均繊度の値によって示される。ここでいう自動繊度測定機としては、例えばバイヤー社製ＦＤＡ−２００がある。自動繊度測定機は、主に羊毛繊維の繊度（繊維の太さ）をレーザー光で試料を走査することによって自動測定する装置である。
【００１３】
請求項３の発明に係る自動車用羊毛製品は、請求項１または請求項２の構成において、前記バインダー繊維及び／または前記第２のバインダー繊維は、ポリ乳酸繊維であるものである。
【００１４】
請求項４の発明に係る自動車用羊毛製品は、請求項１または請求項２の構成において、前記バインダー繊維及び／または前記第２のバインダー繊維は、ポリエステル繊維であるものである。
【００１５】
請求項５の発明に係る自動車用羊毛製品は、請求項１乃至請求項４のいずれか１つの構成において、前記自動車用羊毛製品の密度は、１０ｋｇ／ｍ3 〜１００ｋｇ／ｍ3 の範囲内、より好ましくは５０ｋｇ／ｍ3 〜８０ｋｇ／ｍ3 の範囲内であるものである。
【００１６】
請求項６の発明に係る自動車用羊毛製品は、請求項１乃至請求項５のいずれか１つの構成において、前記バインダー繊維は、融点の異なる二種類の繊維からなるものである。
【００１７】
請求項７の発明に係る自動車用羊毛製品は、請求項６の構成において、前記バインダー繊維は、前記融点の異なる二種類の繊維のうち融点の高いものが芯部を構成し融点の低いものが鞘部を構成する芯鞘構造を有するものである。
【００１８】
請求項８の発明に係る自動車用羊毛製品の製造方法は、羊から刈り取った原毛を洗浄・乾燥してなる羊毛及び／またはリサイクルウール（再生羊毛）を洗浄・乾燥してなる羊毛をバインダーで接合して成形してなる自動車用羊毛製品の製造方法であって、前記羊毛は、ＮＺＳ８７１６法で測定した前記羊毛のかさ高性を示すバルク（Ｂｕｌｋ）値が１５ｃｍ3 ／ｇを超えて５０ｃｍ3 ／ｇ以下の範囲内、好ましくは２５ｃｍ3 ／ｇ〜４０ｃｍ3 ／ｇの範囲内、より好ましくは３０ｃｍ3 ／ｇ〜３５ｃｍ3 ／ｇの範囲内で、かつ、平均繊維長が１０ｍｍ〜３００ｍｍの範囲内、好ましくは２０ｍｍ〜１００ｍｍの範囲内であり、前記羊毛を前記バインダーとして機能するバインダー繊維と混合して混合繊維とする混合工程と、前記混合繊維をほぐして開繊繊維とする開繊工程と、前記開繊繊維をカーディングしてカードウェブとするカーディング工程と、前記カードウェブを積層してフリースとする積層工程と、前記フリースを前記バインダー繊維の融点以上に加熱しながら圧縮して前記バインダー繊維を溶融させて前記羊毛を接合するバインダーとし、前記フリースをマットとする加熱成形工程と、前記マットを加圧して所定厚さ及び／または密度の羊毛マットとする加圧工程と、前記羊毛マットを前記バインダー繊維の軟化点以上に加熱する加熱工程と、前記加熱された羊毛マットをプレス成形して所定形状の羊毛製品とするプレス成形工程とを具備し、前記バインダー繊維の割合は、前記羊毛と前記バインダー繊維の合計量を１００重量％として２０重量％〜４０重量％の範囲内であるものである。
【００１９】
ここで、バインダー繊維としては、ポリ乳酸繊維、ポリエステル繊維、アクリル繊維、等を主成分とした公知の熱溶融性繊維を用いることができる。また、「羊から刈り取った原毛を洗浄・乾燥してなる羊毛」は、一般に「バージン・ウール（新毛）」と呼ばれるものであり、リサイクルウール（再生羊毛）のように織成されたり染色されたりして損傷を受けてはいないため、羊毛を構成するキューティクル（スケール）も損傷せず残っており、キューティクルによる調湿効果及び空気中のＶＯＣ（揮発性有機化合物）の吸収・無毒化効果にも優れているため、羊から刈り取った原毛を洗浄・乾燥してなる羊毛（バージン・ウール）のみをバインダー繊維で成形してなる自動車用羊毛製品であることが、より好ましい。
【００２０】
更に、「ＮＺＳ８７１６法で測定した羊毛のかさ高性を示すバルク（Ｂｕｌｋ）値」とは、ウール・リサーチ・オーガナイゼーション・オブ・ニュージーランド（ＷＲＯＮＺ）のＮＺＳ８７１６法に基づいて、試料として羊毛１０ｇを採取してカーディングを施し、測定機器としてＷＲＯＮＺのAuto-Bulkometerを使用して、１０ｇｆ／ｃｍ2 の圧力を３０秒間かけた後に回復させ、この圧縮・回復を５回繰り返した後、最後に３０ｇｆ／ｃｍ2 の圧力をかけて回復させた羊毛の体積を測定して、羊毛のかさ高性をｃｍ3 ／ｇの単位で表した値である。また、「平均繊維長」は、ＩＷＴＯ（国際羊毛繊維機構）のＩＷＴＯ５−６０に基づいて測定した値である。
【００２１】
請求項９の発明に係る自動車用羊毛製品の製造方法は、請求項８の構成において、前記加熱工程と前記プレス成形工程の代わりに、前記羊毛マットの製品の表面となる側に第２のバインダー繊維を付着させて、前記バインダー繊維の軟化温度及び前記第２のバインダー繊維の軟化温度以上に加熱する工程と、前記加熱された羊毛マット及び前記第２のバインダー繊維をプレス成形して所定形状の羊毛製品とする工程とを具備するものである。
【００２２】
ここで、「第２のバインダー繊維」としては、ポリ乳酸繊維、ポリエステル繊維、アクリル繊維、等を主成分とした公知の熱溶融性繊維を用いることができる。なお、第２のバインダー繊維の太さは、羊毛の太さよりも細いことが好ましい。ここで、「羊毛の太さ」は、ＪＩＳ−Ｌ−１０８１に基づいて、自動繊度測定機によって測定した平均繊度の値によって示される。ここでいう自動繊度測定機としては、例えばバイヤー社製ＦＤＡ−２００がある。自動繊度測定機は、主に羊毛繊維の繊度（繊維の太さ）をレーザー光で試料を走査することによって自動測定する装置である。
【００２３】
請求項１０の発明に係る自動車用羊毛製品の製造方法は、請求項８または請求項９の構成において、前記バインダー繊維及び／または前記第２のバインダー繊維は、ポリ乳酸繊維であるものである。
【００２４】
請求項１１の発明に係る自動車用羊毛製品の製造方法は、請求項８または請求項９の構成において、前記バインダー繊維及び／または前記第２のバインダー繊維は、ポリエステル繊維であるものである。
【００２５】
請求項１２の発明に係る自動車用羊毛製品の製造方法は、請求項８乃至請求項１１のいずれか１つの構成において、前記自動車用羊毛製品の密度は、１０ｋｇ／ｍ3 〜１００ｋｇ／ｍ3 の範囲内、より好ましくは５０ｋｇ／ｍ3 〜８０ｋｇ／ｍ3 の範囲内であるものである。
【００２６】
請求項１３の発明に係る自動車用羊毛製品の製造方法は、請求項８乃至請求項１２のいずれか１つの構成において、前記バインダー繊維は、融点の異なる二種類の繊維からなるものである。
【００２７】
請求項１４の発明に係る自動車用羊毛製品の製造方法は、請求項１３の構成において、前記バインダー繊維は、前記融点の異なる二種類の繊維のうち融点の高いものが芯部を構成し融点の低いものが鞘部を構成する芯鞘構造を有するものである。
【発明の効果】
【００２８】
請求項１の自動車用羊毛製品においては、バインダーとして機能するバインダー繊維の割合が、羊毛とバインダー繊維の合計量を１００重量％として２０重量％〜４０重量％の範囲内であり、羊毛が主体（６０重量％〜８０重量％）の製品となっている。また、ＮＺＳ８７１６法によって測定された原料となる羊毛のかさ高性を示すバルク（Ｂｕｌｋ）値が１５ｃｍ3 ／ｇを超えて５０ｃｍ3 ／ｇ以下の範囲内であることから、羊毛の空隙率が大きいのみならず、羊毛中に天然のクリンプ（縮れ毛）が多く弾性力に富み、自動車用羊毛製品に加工された場合に細かい安定した空気層を保持することができるとともに、厚みの保持力と弾力回復性に優れたものとなり、断熱材・防音材等として適したものとなる。
【００２９】
すなわち、ＮＺＳ８７１６法によって測定された羊毛のかさ高性を示すバルク値が１５ｃｍ3 ／ｇ以下の場合には、羊毛の空隙率が小さくなるとともに、羊毛中に天然のクリンプが少ししか存在せず、自動車用羊毛製品に加工された場合に細かい空気層を保持することができず、厚みの保持力と弾力回復性に劣るものとなる恐れがあるため、好ましくない。一方、羊毛のバルク値が５０ｃｍ3 ／ｇを超える場合には、特殊な種類の羊から刈り取った羊毛しか用いることができず、原料コストが大幅に上昇するために、やはり好ましくない。
【００３０】
なお、ＮＺＳ８７１６法によって測定された羊毛のかさ高性を示すバルク値が２５ｃｍ3 ／ｇ〜４０ｃｍ3 ／ｇの範囲内であれば、羊毛中に天然のクリンプがより多く存在し、自動車用羊毛製品に加工された場合に、より確実に細かい安定した空気層を保持することができるとともに、厚みの保持力と弾力回復性により優れたものとなるため、より好ましい。更に、ＮＺＳ８７１６法によって測定された羊毛のかさ高性を示すバルク値が３０ｃｍ3 ／ｇ〜３５ｃｍ3 ／ｇの範囲内であれば、羊毛中に天然のクリンプが更に多く存在し、自動車用羊毛製品に加工された場合に、より一層確実に細かい安定した空気層を保持することができるとともに、厚みの保持力と弾力回復性により一層優れたものとなるため、より一層好ましい。
【００３１】
更に、羊毛の平均繊維長が１０ｍｍ〜３００ｍｍの範囲内であることから、羊毛の太さが適切な範囲内となり、羊毛中に天然のクリンプ（縮れ毛）が多く弾力性に富み、自動車用羊毛製品に加工された場合に細かい安定した空気層を保持することができるとともに、厚みの保持力と弾力回復性に優れたものとなり、住宅等の断熱材・防音材等として適したものとなる。
【００３２】
なお、羊毛の平均繊維長が２０ｍｍ〜１００ｍｍの範囲内であれば、羊毛中に天然のクリンプがより多く存在し、自動車用羊毛製品に加工された場合に、より確実に細かい安定した空気層を保持することができるとともに、厚みの保持力と弾力回復性により優れたものとなるため、より好ましい。
【００３３】
このように、所定の範囲内のバルク値及び平均繊維長を有する羊毛を原料として用いるとともに、羊毛が主体の自動車用羊毛製品とすることによって、羊毛の大きな空隙率による断熱性・防音性と羊毛の不燃性、更には調湿性・ＶＯＣ吸着性とを十分に生かした、極めて優れた自動車用の断熱材や防音材として応用することができ、バインダー繊維を混合することによって成形性にも優れた自動車用羊毛製品を得ることができる。
【００３４】
このようにして、羊毛を主体（６０重量％〜８０重量％）とした自動車用羊毛製品とすることによって、羊毛の大きな空隙率による断熱性・防音性と、羊毛の不燃性・吸湿性・ＶＯＣ吸着性とを十分に生かすことができ、生分解性及びリサイクル性にも優れた自動車用羊毛製品となる。
【００３５】
請求項２の自動車用羊毛製品においては、羊毛マットの製品の表面となる側に第２のバインダー繊維を付着させて、バインダー繊維の軟化温度及び第２のバインダー繊維の軟化温度以上に加熱し、その後プレスして所定の形状に成形してなることから、請求項１に係る発明の効果に加えて、製品の表面が第２のバインダー繊維で覆われて羊毛が表面に出ないために、より平滑な表面の自動車用羊毛製品を確実に得ることができる。
【００３６】
請求項３の自動車用羊毛製品においては、バインダー繊維及び／または第２のバインダー繊維が生分解性を有するポリ乳酸繊維であることから、自動車用羊毛製品を構成する材料の大部分または全てが生分解性を有するため、廃棄処分しても環境負荷物質とならず、しかも羊毛は天然素材であり、ポリ乳酸繊維も植物を原料として製造される天然物由来の素材であるため、内装材等として自動車に使用された場合に、人体に有害な物質を放出する恐れが全くなく、非常に環境に優しい自動車用羊毛製品となる。
【００３７】
請求項４の自動車用羊毛製品においては、バインダー繊維及び／または第２のバインダー繊維がポリエステル繊維であることから、自動車用羊毛製品を構成する材料の大部分または全てが低コストの繊維材料となるため、非常に低コストで製造できる自動車用羊毛製品となる。
【００３８】
請求項５の自動車用羊毛製品においては、自動車用羊毛製品の密度が１０ｋｇ／ｍ3 〜１００ｋｇ／ｍ3 の範囲内であることから、空隙率が大きく、かつ、強度的にも優れたものとなり、自動車の断熱材・防音材として使用するのに極めて適した自動車用羊毛製品となる。すなわち、自動車用羊毛製品の密度が１０ｋｇ／ｍ3 未満であると、空隙率については大きくなるが、密度が小さ過ぎて強度的に不足する可能性があり、一方、自動車用羊毛製品の密度が１００ｋｇ／ｍ3 を超えると、密度が大き過ぎて空隙率が不足する可能性があり、また製造も困難となる。
【００３９】
なお、自動車用羊毛製品の密度が５０ｋｇ／ｍ3 〜８０ｋｇ／ｍ3 の範囲内であれば、空隙率についてもより適切な範囲となって断熱性及び防音性に優れた自動車用羊毛製品となるとともに、強度的にも充分な値が得られるため、より好ましい。
【００４０】
請求項６の自動車用羊毛製品においては、バインダー繊維が融点の異なる二種類の繊維から構成されているため、羊毛とバインダー繊維とを混合して成形する段階において、まず融点の低い繊維の融点以上に加熱しながら圧縮することによって、羊毛同士が溶融した融点の低いバインダー繊維で接合され、かつ、その時点では融点の高い繊維はまだ繊維状態を保っていることから、羊毛が空隙率の高い状態を保つことができ、自動車用羊毛製品の製造工程における成形がより容易になる。
【００４１】
請求項７の自動車用羊毛製品においては、バインダー繊維が融点の異なる二種類の繊維のうち融点の高いものが芯部を構成し融点の低いものが鞘部を構成する芯鞘構造を有することから、融点の異なる二種類の繊維が必ず均一な分布を有することになり、しかも融点の低い繊維が外側に位置するため、羊毛とバインダー繊維とを混合して成形する段階において、まず融点の低い繊維の融点以上に加熱しながら圧縮することによって、羊毛同士が溶融した融点の低いバインダー繊維で接合され、かつ、その時点では融点の高い繊維はまだ繊維状態を保っていることから、羊毛が空隙率の高い状態を保つことができ、自動車用羊毛製品の製造工程における成形がより容易になるとともに、細かい安定した空気層の均一な分布を確実に保持することができる。
【００４２】
請求項８の自動車用羊毛製品の製造方法においては、まず混合工程において羊毛がバインダーとして機能するバインダー繊維と略均一に混合され、羊毛中にバインダー繊維が略均一に分散した状態となり、開繊工程において羊毛とバインダー繊維がほぐされて、カーディング工程においてカーディングされてカードウェブとなり、更に積層工程において積層されてフリースとなる。
【００４３】
そして、加熱成形工程においてバインダー繊維の融点以上に加熱されながら圧縮されることによって、バインダー繊維が溶融してバインダーとして羊毛同士を接合して、マット状に成形される。ここで、原料の羊毛は、ＮＺＳ８７１６法によって測定された羊毛のかさ高性を示すバルク（Ｂｕｌｋ）値が１５ｃｍ3 ／ｇを超えて５０ｃｍ3 ／ｇ以下の範囲内であることから、羊毛の空隙率が大きいのみならず、羊毛中に天然のクリンプ（縮れ毛）が多く弾性力に富むため、加熱成形工程において圧縮されても細かい安定した空気層を保持することができるとともに、厚みの保持力と弾力回復性に優れたマットとなる。
【００４４】
すなわち、ＮＺＳ８７１６法によって測定された羊毛のかさ高性を示すバルク値が１５ｃｍ3 ／ｇ以下の場合には、羊毛の空隙率が小さくなるとともに、羊毛中に天然のクリンプが少ししか存在せず、圧縮された場合に細かい空気層を保持することができず、厚みの保持力と弾力回復性に劣るものとなる恐れがあるため、好ましくない。一方、羊毛のバルク値が５０ｃｍ3 ／ｇを超える場合には、特殊な種類の羊から刈り取った羊毛しか用いることができず、原料コストが大幅に上昇するために、やはり好ましくない。
【００４５】
なお、ＮＺＳ８７１６法によって測定された羊毛のかさ高性を示すバルク値が２５ｃｍ3 ／ｇ〜４０ｃｍ3 ／ｇの範囲内であれば、羊毛中に天然のクリンプがより多く存在し、圧縮された場合に、より確実に細かい安定した空気層を保持することができるとともに、厚みの保持力と弾力回復性により優れたものとなるため、より好ましい。更に、ＮＺＳ８７１６法によって測定された羊毛のかさ高性を示すバルク値が３０ｃｍ3 ／ｇ〜３５ｃｍ3 ／ｇの範囲内であれば、羊毛中に天然のクリンプが更に多く存在し、圧縮された場合に、より一層確実に細かい安定した空気層を保持することができるとともに、厚みの保持力と弾力回復性により一層優れたものとなるため、より一層好ましい。
【００４６】
更に、羊毛の平均繊維長が１０ｍｍ〜３００ｍｍの範囲内であることから、羊毛の太さが適切な範囲内となり、羊毛中に天然のクリンプが多く弾力性に富み、加熱成形工程において圧縮されても細かい安定した空気層を保持することができるとともに、厚みの保持力と弾力回復性に優れたマットとなる。
【００４７】
なお、羊毛の平均繊維長が２０ｍｍ〜１００ｍｍの範囲内であれば、羊毛中に天然のクリンプがより多く存在し、圧縮された場合に、より確実に細かい安定した空気層を保持することができるとともに、厚みの保持力と弾力回復性により優れたものとなるため、より好ましい。
【００４８】
そして、加圧工程においてマットが更に加圧されて所定厚さ及び／または密度の羊毛マットとされ、加熱工程において羊毛マットがバインダー繊維の軟化点以上に加熱され、最後にプレス成形工程において加熱された羊毛マットがプレス成形されて、所定形状の自動車用羊毛製品が製造される。こうして製造された自動車用羊毛製品は、バインダー繊維の割合が、羊毛とバインダー繊維の合計量を１００重量％として２０重量％〜４０重量％の範囲内であり、羊毛が主体（６０重量％〜８０重量％）の製品となっている。
【００４９】
このように、所定の範囲内のバルク値及び平均繊維長を有する羊毛を原料として用いるとともに、羊毛が主体の自動車用羊毛製品とすることによって、羊毛の大きな空隙率による断熱性・防音性と羊毛の不燃性、更には調湿性・ＶＯＣ吸着性とを十分に生かした、極めて優れた自動車用の断熱材や防音材として応用することができ、バインダー繊維を混合することによって成形性にも優れた自動車用羊毛製品を得ることができる。
【００５０】
このようにして、羊毛を主体（６０重量％〜８０重量％）とした自動車用羊毛製品とすることによって、羊毛の大きな空隙率による断熱性・防音性と、羊毛の不燃性・吸湿性・ＶＯＣ吸着性とを十分に生かすことができ、生分解性及びリサイクル性にも優れた自動車用羊毛製品の製造方法となる。
【００５１】
請求項９の自動車用羊毛製品の製造方法においては、羊毛マットの製品の表面となる側に第２のバインダー繊維を付着させて、バインダー繊維の軟化温度及び第２のバインダー繊維の軟化温度以上に加熱し、その後プレスして所定の形状に成形してなることから、請求項８に係る発明の効果に加えて、製品の表面が第２のバインダー繊維で覆われて羊毛が表面に出ないために、より平滑な表面の自動車用羊毛製品を確実に得ることができる製造方法となる。
【００５２】
請求項１０の自動車用羊毛製品の製造方法においては、バインダー繊維及び／または第２のバインダー繊維が生分解性を有するポリ乳酸繊維であることから、自動車用羊毛製品を構成する材料の大部分または全てが生分解性を有するため、廃棄処分しても環境負荷物質とならず、しかも羊毛は天然素材であり、ポリ乳酸繊維も植物を原料として製造される天然物由来の素材であるため、内装材等として自動車に使用された場合に、人体に有害な物質を放出する恐れが全くなく、非常に環境に優しい自動車用羊毛製品の製造方法となる。
【００５３】
請求項１１の自動車用羊毛製品の製造方法においては、バインダー繊維及び／または第２のバインダー繊維がポリエステル繊維であることから、自動車用羊毛製品を構成する材料の大部分または全てが低コストの繊維材料となるため、非常に低コストで製造できる自動車用羊毛製品の製造方法となる。
【００５４】
請求項１２の自動車用羊毛製品の製造方法においては、自動車用羊毛製品の密度が１０ｋｇ／ｍ3 〜１００ｋｇ／ｍ3 の範囲内であることから、空隙率が大きく、かつ、強度的にも優れたものとなり、自動車の断熱材・防音材として使用するのに極めて適した自動車用羊毛製品の製造方法となる。すなわち、自動車用羊毛製品の密度が１０ｋｇ／ｍ3 未満であると、空隙率については大きくなるが、密度が小さ過ぎて強度的に不足する可能性があり、一方、自動車用羊毛製品の密度が１００ｋｇ／ｍ3 を超えると、密度が大き過ぎて空隙率が不足する可能性があり、また製造も困難となる。
【００５５】
なお、自動車用羊毛製品の密度が５０ｋｇ／ｍ3 〜８０ｋｇ／ｍ3 の範囲内であれば、空隙率についてもより適切な範囲となって断熱性及び防音性に優れた自動車用羊毛製品となるとともに、強度的にも充分な値が得られるため、より好ましい自動車用羊毛製品の製造方法となる。
【００５６】
請求項１３の自動車用羊毛製品の製造方法においては、バインダー繊維が融点の異なる二種類の繊維から構成されているため、羊毛とバインダー繊維とを混合して成形する段階において、まず融点の低い繊維の融点以上に加熱しながら圧縮することによって、羊毛同士が溶融した融点の低いバインダー繊維で接合され、かつ、その時点では融点の高い繊維はまだ繊維状態を保っていることから、羊毛が空隙率の高い状態を保つことができ、自動車用羊毛製品の製造工程における成形がより容易になる。
【００５７】
請求項１４の自動車用羊毛製品の製造方法においては、バインダー繊維が融点の異なる二種類の繊維のうち融点の高いものが芯部を構成し融点の低いものが鞘部を構成する芯鞘構造を有することから、融点の異なる二種類の繊維が必ず均一な分布を有することになり、しかも融点の低い繊維が外側に位置するため、羊毛とバインダー繊維とを混合して成形する段階において、まず融点の低い繊維の融点以上に加熱しながら圧縮することによって、羊毛同士が溶融した融点の低いバインダー繊維で接合され、かつ、その時点では融点の高い繊維はまだ繊維状態を保っていることから、羊毛が空隙率の高い状態を保つことができ、自動車用羊毛製品の製造工程における成形がより容易になるとともに、細かい安定した空気層の均一な分布を確実に保持することができる。
【発明を実施するための最良の形態】
【００５８】
以下、本発明の実施の形態に係る自動車用羊毛製品について、図面を参照しつつ説明する。なお、各実施の形態において、同一の記号及び同一の符号は同一または相当する部分を意味し、実施の形態相互の同一の記号及び同一の符号は、それら実施の形態に共通する部分であるから、ここでは重複する詳細な説明を省略する。
【００５９】
実施の形態１
まず、本発明の実施の形態１に係る自動車用羊毛製品について、図１乃至図９を参照して説明する。
【００６０】
図１は本発明の実施の形態１に係る自動車用羊毛製品の製造方法の概略を示すフローチャートである。図２は本発明の実施の形態１に係る自動車用羊毛製品の供試体１の吸音性についての試験結果を示すグラフである。図３は本発明の実施の形態１に係る自動車用羊毛製品の供試体２の吸音性についての試験結果を示すグラフである。図４は本発明の実施の形態１に係る自動車用羊毛製品の供試体３の吸音性についての試験結果を示すグラフである。
【００６１】
図５は本発明の実施の形態１に係る自動車用羊毛製品の実施例１としての内張り部品（トリム、ガーニッシュ）を示す斜視図である。図６（ａ）は本発明の実施の形態１に係る自動車用羊毛製品の実施例２としてのダッシュボードを示す斜視図、（ｂ）は（ａ）のＡ−Ａ断面図である。図７（ａ）は本発明の実施の形態１に係る自動車用羊毛製品の実施例３としてのボンネットシート及び実施例４としての天井部材が用いられた自動車ボディーを示す斜視図、（ｂ）は（ａ）のＢ−Ｂ断面図、（ｃ）は（ａ）のＣ−Ｃ断面図である。図８は本発明の実施の形態１に係る自動車用羊毛製品の実施例５としての座席シート材を示す一部断面斜視図である。図９は本発明の実施の形態１に係る自動車用羊毛製品の実施例６としてのチャイルドシートを示す斜視図である。
【００６２】
最初に、本実施の形態１に係る自動車用羊毛製品の製造方法について、図１を参照して説明する。まず、原料となる羊毛２（羊から刈り取った原毛を洗浄・乾燥してなるバージン・ウール）とバインダー繊維３としてのポリ乳酸繊維とを計量・混合して（ステップＳ１０）、この混合物を開繊機のフィードコンベアへ供給して開繊機内で開繊して、密着していた繊維同士がほぐされる（ステップＳ１１）。このとき、開繊機にはダクトによって風圧が供給されて、開繊が促進される。
【００６３】
ここで、羊毛２としては、ＮＺＳ８７１６法で測定したバルク値が３５ｃｍ3 ／ｇである、羊から刈り取った原毛を洗浄・乾燥してなる羊毛（バージン・ウール）を使用した。ＮＺＳ８７１６法で測定したバルク値が３５ｃｍ3 ／ｇである羊毛が得られる羊の種類としては、スーパーダウン種・ダウン種・ダウンクロス種・シャボー種等が挙げられる。また、バインダー繊維３としては、ポリ乳酸（ＰＬＡ）繊維である、東レ（株）製のエコディア（登録商標）を使用した。バインダー繊維３の配合割合は、羊毛２とバインダー繊維３の合計量を１００重量％として、３０重量％とした。
【００６４】
バルク（Ｂｕｌｋ）値の測定は、ウール・リサーチ・オーガナイゼーション・オブ・ニュージーランド（ＷＲＯＮＺ）のＮＺＳ８７１６法に基づいて、試料として羊毛１０ｇを採取してカーディングを施し、測定機器としてＷＲＯＮＺのAuto-Bulkometer（試験用のピストンの直径：４９ｍｍ）を使用して、１０ｇｆ／ｃｍ2 の圧力を３０秒間かけた後に回復させ、この圧縮・回復を５回繰り返した後、最後に３０ｇｆ／ｃｍ2 の圧力を３０秒間かけた後に、圧力を取り去ってから３０秒後の回復させた羊毛の体積を測定することによって行った。
【００６５】
また、羊毛２の太さは３２μｍであり、より好ましい２９μｍ〜３８μｍの範囲内であった。ここで、「羊毛の太さ」は、ＪＩＳ−Ｌ−１０８１に基づいて、自動繊度測定機（バイヤー社製ＦＤＡ−２００）によって測定した平均繊度の値である。バイヤー社製ＦＤＡ−２００自動繊度測定機は、主に羊毛繊維の繊度（繊維の太さ）をレーザー光で試料を走査して自動測定する装置である。更に、羊毛２の平均繊維長は、ＩＷＴＯ（国際羊毛繊維機構）のＩＷＴＯ５−６０に基づいて測定したところ、６０ｍｍであった。
【００６６】
また、東レ（株）製のエコディア（登録商標）は、融点が１０℃〜２０℃異なる二種類のポリ乳酸繊維からなり、融点の高いポリ乳酸繊維が芯部を構成し、融点の低いポリ乳酸繊維が鞘部を構成する芯鞘構造を有するものである。
【００６７】
次に、この開繊された繊維がカード機へ供給されて、カードウェブに形成される（ステップＳ１２）、すなわちカーディングが行われる。形成されたカードウェブは、所定幅・所定厚さのフリースとして予備押圧コンベアにおいて積層されて（ステップＳ１３）、加熱コンベア（成形機）に連続的に供給されて、加熱成形される（ステップＳ１４）。
【００６８】
この加熱コンベアは上コンベアと下コンベアとからなり、これらの上下コンベアはパンチングメタル（網目状多穴プレート）によって構成されている。これらのパンチングメタルの穴から、上コンベアと下コンベアの間を通るフリースの繊維層間に熱風を強制的に通過させて加熱する構造であって、具体的には、上コンベアの穴から熱風を吹き出して下コンベアの穴から熱風を吸引する循環方式となっている。そして、フリースを一定厚さに押圧しながら加熱するために、加熱コンベアの入口側から出口側に向かって、上コンベアと下コンベアの間隔が次第に狭くなっている。
【００６９】
この加熱コンベアの熱風によって、フリースは１５０℃〜１８０℃の範囲内に加熱され、最初入口に入った時点では、バインダー繊維３としてのエコディアの鞘部を構成する融点の低いポリ乳酸繊維の融点以上に加熱されて、鞘部を構成するポリ乳酸繊維のみが溶融して羊毛繊維同士を接着するバインダーとして機能する。この時点では、まだ芯部を構成する融点の高いポリ乳酸繊維は溶融していないため、羊毛が空隙率の高い状態を保つことができ、この状態で加熱コンベアの中を進むに従って次第に圧縮されて行くことになる。
【００７０】
そして、出口付近に到達して所定の厚さに圧縮される時点においては、マット状態となったフリースは、内部までエコディアの芯部を構成する融点の高いポリ乳酸繊維の融点以上に加熱されて、バインダー繊維３としてのエコディアは芯部まで完全に溶融する。このようにして、羊毛２の細かい安定した空気層の均一な分布を確実に保持することができる。
【００７１】
この加熱成形処理に続いて、１対の内部水循環水冷方式ロールからなるカレンダーロールによって冷却されながら加圧（プレス）が行われ、マット内部の余熱によってポリ乳酸繊維が完全に溶融するとともにマットの厚さが所定の値に固定されて（ステップＳ１５）、マットの内部に残存した高音部が風冷式の冷却ゾーンで冷却され（ステップＳ１６）、不織布状態の羊毛マットが得られる。
【００７２】
この羊毛マットが、加熱工程において、バインダー繊維３としてのポリ乳酸繊維の軟化点以上の温度（１８０℃）に再び加熱され（ステップＳ１７）、プレス成形工程において、加熱された羊毛マットがプレス成形されて所定形状の羊毛製品となり（ステップＳ１８）、必要なトリミングが施されて（ステップＳ１９）、本実施の形態１に係る自動車用羊毛製品１が得られる。得られた自動車用羊毛製品１の密度は、３０ｋｇ／ｍ3 （０．０３ｇ／ｃｍ3）であった。
【００７３】
また、本実施の形態１に係る自動車用羊毛製品１の熱伝導率を測定したところ、０．０３５Ｗ／ｍ・Ｋであり、羊毛そのものの熱伝導率と同一の値であって、極めて断熱性に優れていることが明らかになった。したがって、断熱性及び耐熱性に優れていることから、例えば、自動車のエンジンルームのボンネット側に用いられる防音材としても、好適に用いることができる。
【００７４】
更に、本実施の形態１に係る自動車用羊毛製品１の防音特性を測定した。自動車用羊毛製品１から供試体３点（供試体１乃至供試体３）を採取し、ＪＩＳ−Ａ−１４０５−１（音響管による吸音率及びインピーダンスの測定−第１部）の定在波比法に従って、垂直入射吸音率測定装置によって吸音率を測定した。供試体３点（供試体１乃至供試体３）の測定結果を、図２乃至図４に示す。図２乃至図４に示されるように、本実施の形態１に係る自動車用羊毛製品１は、特に周波数６５０Ｈｚ〜５０００Ｈｚの周波数帯において非常に吸音性に優れており、防音材として適していることが明らかとなった。
【００７５】
また、本実施の形態１に係る自動車用羊毛製品１は、羊毛２及び生分解性樹脂繊維であるポリ乳酸繊維３のみから構成されているため、廃棄しても自然に生分解されて環境負荷物質とならず、更にリサイクル性にも優れている。
【００７６】
本実施の形態１に係る自動車用羊毛製品１のより具体的な実施例について、図５乃至図９を参照して説明する。
【００７７】
図５に示されるのは、本実施の形態１に係る自動車用羊毛製品１の実施例１としての内張り部品（トリム、ガーニッシュ）が使用された自動車ボディー４の一部である。この自動車ボディー４においては、フロントピラーガーニッシュ５ａ，ルーフサイドレールガーニッシュ５ｂ，ルーフサイドインナーガーニッシュ５ｃ，カウルサイドトリム６，センターピラーガーニッシュ７，リアシートサイドガーニッシュ８，ラッゲージサイドトリム９，ラッゲージリアトリム１０の各内張り部品が、いずれも本実施の形態１に係る自動車用羊毛製品１によって構成されている。
【００７８】
したがって、これらの実施例１としての内張り部品５ａ，５ｂ，５ｃ，６，７，８，９，１０は、吸音性及び断熱性に優れているため室内を快適に保つことができ、また羊毛の吸湿性及びＶＯＣ吸着性によって室内の空気を清浄化する機能をも有しており、更に羊毛の弾力性によって衝撃を吸収する働きをも有している。
【００７９】
図６（ａ）に示されるのは、本実施の形態１に係る自動車用羊毛製品１の実施例２としてのダッシュボード１５である。図６（ｂ）に示されるように、このダッシュボード１５は、自動車用羊毛製品１の実施例２としてのダッシュボード本体１５ａと、その表面に貼られた樹脂層１５ｂとから構成されている。
【００８０】
したがって、実施例２としてのダッシュボード１５は、吸音性及び断熱性に優れているため室内を快適に保つことができ、また羊毛の吸湿性及びＶＯＣ吸着性によって室内の空気を清浄化する機能をも有しており、更に羊毛の弾力性によって衝撃を吸収する働きをも有している。
【００８１】
図７（ａ）に示されるのは、本実施の形態１に係る自動車用羊毛製品１の実施例３としてのボンネットシート及び実施例４としての天井部材が用いられた自動車ボディー４の一部である。図７（ａ），（ｂ）に示されるように、自動車ボディー４のボンネット（フード）１６は、鋼板製の表板１６ａのエンジンルーム側（裏側）に自動車用羊毛製品１の実施例３としてのボンネットシート１７が貼られ、それをリブ１８で押さえた構成となっている。
【００８２】
したがって、実施例３としてのボンネットシート１７は、耐熱性に優れているためエンジンルーム側に直接用いることができ、吸音性に優れているためエンジン音を吸収して走行時の騒音を低減することができる。
【００８３】
また、図７（ａ），（ｃ）に示されるように、自動車ボディー４のルーフは、鋼板製の表板２０の室内側（裏側）に自動車用羊毛製品１の実施例４としての天井部材２１が貼られ、その表面に樹脂シート２２が貼られた構成となっている。
【００８４】
したがって、実施例４としての天井部材２１は、吸音性及び断熱性に優れているため室内を快適に保つことができ、また羊毛の吸湿性及びＶＯＣ吸着性によって室内の空気を清浄化する機能をも有しており、更に羊毛の弾力性によって衝撃を吸収する働きをも有している。
【００８５】
図８に示されるのは、本実施の形態１に係る自動車用羊毛製品１の実施例５としての座席シート材２７を用いた座席シート２５である。図８に示されるように、この座席シート２５は、鋼板製の芯材２８に自動車用羊毛製品１の実施例５としての座席シート材２７を取り付けて、座席シート材２７の表面をカバー材２６で覆った構成となっている。
【００８６】
したがって、実施例５としての座席シート材２７は、吸音性及び断熱性に優れているため乗員が快適に座ることができ、また羊毛の吸湿性によって乗員の発する汗を吸い取ることができ、羊毛のＶＯＣ吸着性によって室内の空気を清浄化する機能をも有しており、更に羊毛の弾力性によって衝撃を吸収して、快適な座り心地を得ることができる。
【００８７】
図９に示されるのは、本実施の形態１に係る自動車用羊毛製品１の実施例６としてのチャイルドシート３０である。図９に示されるように、このチャイルドシート３０は、ベルト部分３２以外の本体３１の全てを本実施の形態１に係る自動車用羊毛製品１で構成したものである。
【００８８】
したがって、実施例６としてのチャイルドシート３０は、吸音性及び断熱性に優れているため幼児が快適に座ることができ、また羊毛の吸湿性によって幼児の発する汗を吸い取ることができ、羊毛のＶＯＣ吸着性によって室内の空気を清浄化する機能をも有しており、更に羊毛の弾力性によって衝撃を吸収して、快適な座り心地を得ることができる。
【００８９】
このようにして、本実施の形態１に係る自動車用羊毛製品１においては、羊毛を主体（７０重量％）とした自動車用羊毛製品とすることによって、羊毛の大きな空隙率による断熱性・防音性と、羊毛の不燃性・調湿性・ＶＯＣ吸着性とを十分に生かすことができ、生分解性及びリサイクル性にも優れた自動車用羊毛製品となる。
【００９０】
実施の形態２
次に、本発明の実施の形態２に係る自動車用羊毛製品について、図１０を参照して説明する。図１０は本発明の実施の形態２に係る自動車用羊毛製品の製造方法の概略を示すフローチャートである。
【００９１】
図１０に示されるように、本実施の形態２に係る自動車用羊毛製品の製造方法は、大部分は上記実施の形態１に係る自動車用羊毛製品１の製造方法と同様である。異なるのは、本実施の形態２に係る自動車用羊毛製品の製造方法においては、加熱工程とプレス成形工程の代わりに、羊毛マットの製品の表面となる側に第２のバインダー繊維を付着させて、バインダー繊維の軟化温度及び第２のバインダー繊維の軟化温度以上に加熱する工程と、加熱された羊毛マット及び第２のバインダー繊維をプレス成形して所定形状の羊毛製品１１とする工程とを具備する点である。
【００９２】
本実施の形態２においても、自動車用羊毛製品の原料としては、上記実施の形態１と同様に、ＮＺＳ８７１６法で測定したバルク値が３５ｃｍ3 ／ｇである、羊から刈り取った原毛を洗浄・乾燥してなる羊毛（バージン・ウール）２を使用した。また、ポリ乳酸繊維である東レ（株）製のエコディア（登録商標）の代わりに、同様の芯鞘構造を有するポリエステル繊維であるユニチカ（株）製のメルティ（登録商標）を、バインダー繊維１３として使用した。バインダー繊維１３の配合割合は、羊毛２とバインダー繊維１３の合計量を１００重量％として、２５重量％とした。
【００９３】
図１０に示されるように、まず、原料となる羊毛２とバインダー繊維１３としてのポリエステル繊維とを計量・混合して（ステップＳ２０）、この混合物を開繊機のフィードコンベアへ供給して開繊機内で開繊して、密着していた繊維同士をほぐす（ステップＳ２１）。このとき、開繊機にはダクトによって風圧が供給されて、開繊が促進される。続いて、開繊された繊維がカード機へ供給されて、カードウェブに形成される（ステップＳ２２）、すなわちカーディングが行われる。形成されたカードウェブは、予備押圧コンベアにおいて、より厚くなるように、フリースとして多層に積層される（ステップＳ２３）。
【００９４】
積層されたフリースは、加熱コンベアから構成される成形機に連続的に供給されて、加熱成形される（ステップＳ２４）。すなわち、入口側から出口側に行くに従って次第に上下の間隔が狭くなっているコンベアで圧縮されながら、加熱コンベアの熱風によって、フリースは１５０℃〜１８０℃の範囲内に加熱され、最初入口に入った時点では、バインダー繊維１３としてのメルティの鞘部を構成する融点の低いポリエステル繊維の融点以上に加熱されて、鞘部を構成するポリエステル繊維のみが溶融して羊毛繊維同士を接着するバインダーとして機能する。
【００９５】
この時点では、まだ芯部を構成する融点の高いポリエステル繊維は溶融していないため、羊毛が空隙率の高い状態を保つことができ、この状態で加熱コンベアの中を進むに従って次第に圧縮されて行くことになる。そして、出口付近に到達して所定の厚さに圧縮される時点においては、マット状態となったフリースは、内部までメルティの芯部を構成する融点の高いポリエステル繊維の融点以上に加熱されて、バインダー繊維１３としてのメルティは芯部まで完全に溶融する。このようにして、羊毛２の細かい安定した空気層の均一な分布を確実に保持することができる。
【００９６】
続いて、１対の内部水循環水冷方式ロールからなるカレンダーロールによって冷却されながら加圧（プレス）が行われ、マット内部の余熱によってポリエステル繊維が完全に溶融するとともにマットの厚さが所定の値に固定される（ステップＳ２５）。マットの内部に残存した高音部が風冷式の冷却ゾーンで冷却された後（ステップＳ２６）、得られた羊毛マットの表面側に第２のバインダー繊維１４が付着される（ステップＳ２７）。
【００９７】
ここで、第２のバインダー繊維１４としては、一般に入手できる通常のポリエステル繊維を使用した。そして、羊毛マットと第２のバインダー繊維１４とが加熱されて（ステップＳ２８）、プレス成形機でプレス成形され（ステップＳ２９）、必要なトリミングが施されて（ステップＳ３０）、所定形状の本実施の形態２に係る自動車用羊毛製品１１が得られる。得られた自動車用羊毛製品１１の厚さは１０ｍｍ、密度は３０ｋｇ／ｍ3 （０．０３ｇ／ｃｍ3）であった。
【００９８】
この自動車用羊毛製品１１の熱伝導率を測定したところ０．０３５Ｗ／ｍ・Ｋであり、羊毛そのものの熱伝導率と同一の値であって、極めて断熱性に優れていることが明らかになった。また、本実施の形態２に係る自動車用羊毛製品１１の防音特性を測定したところ、上記図２乃至図４に示される実施の形態１に係る自動車用羊毛製品１と同様の吸音性を有することが確認され、防音材としても適していることが明らかとなった。
【００９９】
このようにして、本実施の形態２に係る自動車用羊毛製品１１及びその製造方法においては、羊毛２を主体（７５重量％）とした自動車用羊毛製品１１とすることによって、羊毛２の大きな空隙率による断熱性・防音性と、羊毛２の不燃性・吸湿性・ＶＯＣ吸着性とを十分に生かすことができ、更に製品の表面が第２のバインダー繊維１４の溶融体で覆われて羊毛２が表面に出ないために、より平滑な表面の自動車用羊毛製品１１を確実に得ることができる。
【０１００】
したがって、本実施の形態２に係る自動車用羊毛製品１１を、上記実施の形態１の実施例２に係るダッシュボード１５に応用する場合には、表面が平滑であるため、表面に樹脂層１５ｂを設ける必要がなく、製造工程をより簡略化することができる。同様に、本実施の形態２に係る自動車用羊毛製品１１を、上記実施の形態１の実施例４としての天井部材２１に応用する場合にも、表面が平滑であるため、表面に樹脂シート２２を貼る必要がなく、製造工程をより簡略化することができる。
【０１０１】
上記各実施の形態においては、羊毛２として、ＮＺＳ８７１６法で測定したバルク値が３５ｃｍ3 ／ｇで平均繊維長が６０ｍｍであり、羊毛の太さが３２μｍであって、羊から刈り取った原毛を洗浄・乾燥してなる羊毛（バージン・ウール）を使用した場合について説明したが、これに限られるものではなく、ＮＺＳ８７１６法で測定したバルク値が１５ｃｍ3 ／ｇを超えて５０ｃｍ3 ／ｇ以下の範囲内で、羊毛の平均繊維長が１０ｍｍ〜３００ｍｍの範囲内の羊毛であれば、その他の種類のバージン・ウールや、リサイクルウールを洗浄・乾燥してなる羊毛を使用しても良い。
【０１０２】
また、上記各実施の形態においては、バインダー繊維３としてポリ乳酸繊維である東レ（株）製のエコディア（登録商標）を使用した場合、バインダー繊維１３としてポリエステル繊維であるユニチカ（株）製のメルティ（登録商標）を使用した場合について説明したが、バインダー繊維３，１３としてはこれらに限られるものではなく、その他のポリ乳酸繊維を始めとして、その他のポリエステル繊維、アクリル繊維、等を使用することもできる。
【０１０３】
更に、上記各実施の形態においては、バインダー繊維３の配合割合を羊毛２とバインダー繊維３の合計量に対して３０重量％とした場合、バインダー繊維１３の配合割合を羊毛２とバインダー繊維１３の合計量に対して２５重量％とした場合について説明したが、これらに限られるものではなく、バインダー繊維の配合割合が羊毛とバインダー繊維の合計量に対して２０重量％〜４０重量％の範囲内であれば良い。
【０１０４】
また、上記各実施の形態においては、バインダー繊維３，１３として、融点の異なる二種類の繊維のうち融点の高いものが芯部を構成し融点の低いものが鞘部を構成する芯鞘構造を有する東レ（株）製のエコディア（登録商標）・ユニチカ（株）製のメルティ（登録商標）を使用した場合のみについて説明したが、バインダー繊維３，１３としてはこれに限られるものではなく、融点の異なる二種類の繊維を別々に混合したものでも良く、更には１種類のバインダー繊維のみを用いることもできる。
【０１０５】
なお、本発明においては、羊毛をバインダー繊維と混合して成形してなる自動車用羊毛製品及びその製造方法について開示しているが、より広く考えた場合には、羊毛以外の獣毛、例えばカシミア・キャメル・アンゴラ・アルパカ等を同様に用いて、或いは羊毛にこれらの獣毛の適量を混合してマットを製造しても、同様の作用効果を得ることができる場合があるものと考えられる。
【０１０６】
自動車用羊毛製品のその他の部分の構成、形状、数量、材質、太さ、厚さ、大きさ、製造方法、製造条件等についても、自動車用羊毛製品の製造方法のその他の工程についても、上記各実施の形態に限定されるものではない。なお、本発明の実施の形態で挙げている数値は、その全てが臨界値を示すものではなく、ある数値は実施に好適な好適値を示すものであるから、上記数値を若干変更してもその実施を否定するものではない。
【図面の簡単な説明】
【０１０７】
【図１】図１は本発明の実施の形態１に係る自動車用羊毛製品の製造方法の概略を示すフローチャートである。
【図２】図２は本発明の実施の形態１に係る自動車用羊毛製品の供試体１の吸音性についての試験結果を示すグラフである。
【図３】図３は本発明の実施の形態１に係る自動車用羊毛製品の供試体２の吸音性についての試験結果を示すグラフである。
【図４】図４は本発明の実施の形態１に係る自動車用羊毛製品の供試体３の吸音性についての試験結果を示すグラフである。
【図５】図５は本発明の実施の形態１に係る自動車用羊毛製品の実施例１としての内張り部品（トリム、ガーニッシュ）を示す斜視図である。
【図６】図６（ａ）は本発明の実施の形態１に係る自動車用羊毛製品の実施例２としてのダッシュボードを示す斜視図、（ｂ）は（ａ）のＡ−Ａ断面図である。
【図７】図７（ａ）は本発明の実施の形態１に係る自動車用羊毛製品の実施例３としてのボンネットシート及び実施例４としての天井部材が用いられた自動車ボディーを示す斜視図、（ｂ）は（ａ）のＢ−Ｂ断面図、（ｃ）は（ａ）のＣ−Ｃ断面図である。
【図８】図８は本発明の実施の形態１に係る自動車用羊毛製品の実施例５としての座席シート材を示す一部断面斜視図である。
【図９】図９は本発明の実施の形態１に係る自動車用羊毛製品の実施例６としてのチャイルドシートを示す斜視図である。
【図１０】図１０は本発明の実施の形態２に係る自動車用羊毛製品の製造方法の概略を示すフローチャートである。
【符号の説明】
【０１０８】
１，１１  自動車用羊毛製品
２  羊毛
３，１３  バインダー繊維
１４  第２のバインダー繊維
【図１】
2010037704.tif 000003
【図２】
2010037704.tif 000004
【図３】
2010037704.tif 000005
【図４】
2010037704.tif 000006
【図５】
2010037704.tif 000007
【図６】
2010037704.tif 000008
【図７】
2010037704.tif 000009
【図８】
2010037704.tif 000010
【図９】
2010037704.tif 000011
【図１０】
2010037704.tif 000012